(57)【特許請求の範囲】
【請求項１】
熱硬化性樹脂であるエポキシ樹脂と、
フェノキシ樹脂の水酸基における水素原子の少なくとも一部を、下記式（２）で表されるシリル基で置換することにより得られる変性フェノキシ樹脂と、
硬化剤であるシアネートエステル化合物とを含む、熱硬化性樹脂材料。
【化１】
0005727325.tif 000009
前記式（２）中、Ｒ１、Ｒ２及びＲ３はそれぞれ、炭素数１〜５の炭化水素基を表す。
【請求項２】
前記変性フェノキシ樹脂が、前記フェノキシ樹脂の水酸基における水素原子の数の０．１％以上を、前記式（２）で表されるシリル基で置換することにより得られる、請求項１に記載の熱硬化性樹脂材料。
【請求項３】
前記変性フェノキシ樹脂の前記重量平均分子量が５，０００以上、２００，０００以下である、請求項１又は２に記載の熱硬化性樹脂材料。
【請求項４】
前記変性フェノキシ樹脂が、下記式（１）で表される、請求項１〜３のいずれか１項に記載の熱硬化性樹脂材料。
【化２】
0005727325.tif 000010
前記式（１）中、複数のＸはそれぞれ、単結合又は炭素数１〜２０の２価の炭化水素基を表し、複数のＲはそれぞれ、水素原子、ハロゲン原子又は炭素数１〜２０の炭化水素基を表し、複数のＲｘの内の少なくとも一つは前記式（２）で表されるシリル基を表し、前記式（２）で表されるシリル基ではないＲｘは水素原子を表し、ｎは、変性フェノキシ樹脂の重量平均分子量が２００，０００以下となる整数を表す。
【請求項５】
前記式（２）で表されるシリル基が、トリメチルシリル基である、請求項１〜４のいずれか１項に記載の熱硬化性樹脂材料。
【請求項６】
シリカをさらに含む、請求項１〜５のいずれか１項に記載の熱硬化性樹脂材料。
【請求項７】
フィルム状に成形されたＢステージフィルムである、請求項１〜６のいずれか１項に記載の熱硬化性樹脂材料。
【請求項８】
粗化処理又はデスミア処理される硬化物を得るために用いられる熱硬化性樹脂材料である、請求項１〜７のいずれか１項に記載の熱硬化性樹脂材料。
【請求項９】
回路基板と、
前記回路基板の表面上に配置された硬化物層とを備え、
前記硬化物層が、請求項１〜８のいずれか１項に記載の熱硬化性樹脂材料を硬化させることにより形成されている、多層基板。
【発明の詳細な説明】
【技術分野】
【０００１】
本発明は、例えば、多層基板の絶縁層を形成するために用いられる熱硬化性樹脂材料に関し、より詳細には、熱硬化性樹脂と硬化剤とフェノキシ樹脂成分とを含む熱硬化性樹脂材料、並びに該熱硬化性樹脂材料を用いた多層基板に関する。
【背景技術】
【０００２】
従来、積層板及びプリント配線板等の電子部品を得るために、様々な樹脂組成物が用いられている。例えば、多層プリント配線板では、内部の層間を絶縁するための絶縁層を形成したり、表層部分に位置する絶縁層を形成したりするために、樹脂組成物が用いられている。
【０００３】
上記樹脂組成物の一例として、下記の特許文献１には、シアネートエステル樹脂と、アントラセン型エポキシ樹脂と、フェノキシ樹脂などの熱可塑性樹脂とを含む樹脂組成物が開示されている。ここでは、樹脂組成物の熱膨張率が低いこと、並びにスミアの除去が容易である絶縁層を形成できることが記載されている。
【先行技術文献】
【特許文献】
【０００４】
【特許文献１】特開２００７−２９１３６８号公報
【発明の概要】
【発明が解決しようとする課題】
【０００５】
電気絶縁材料、例えばプリント配線基板の層間絶縁材料、ビルドアップ材料、半導体の絶縁材料、及び耐熱性接着剤等の電気電子産業分野に用いられる樹脂組成物の硬化物には、電気特性に優れていることが強く求められている。特にコンピューター等の電子機器では、信号の高速化や高周波数化に伴い、プリント基板の信号の伝達遅延及びクロストークの発生等の伝達特性が問題となっている。
【０００６】
特許文献１に記載のような従来の樹脂組成物では、硬化物の電気特性が悪いことがある。例えば、硬化物の誘電率が高かったり、硬化物の誘電正接が高かったりする。このため、樹脂組成物を用いて絶縁層を形成した電気電子部品において、配線における電気信号の伝送速度を高速化できないという問題がある。
【０００７】
本発明の目的は、硬化物の電気特性が良好である熱硬化性樹脂材料、並びに該熱硬化性樹脂材料を用いた多層基板を提供することである。
【課題を解決するための手段】
【０００８】
本発明の広い局面によれば、熱硬化性樹脂と、フェノキシ樹脂の水酸基における水素原子の少なくとも一部をシリル基で置換することにより得られる変性フェノキシ樹脂と、硬化剤とを含む、熱硬化性樹脂材料が提供される。
【０００９】
本発明に係る熱硬化性樹脂材料のある特定の局面では、上記変性フェノキシ樹脂は、上記フェノキシ樹脂の水酸基における水素原子の数の０．１％以上を、シリル基で置換することにより得られる。
【００１０】
本発明に係る熱硬化性樹脂材料の他の特定の局面では、上記変性フェノキシ樹脂の重量平均分子量が５，０００以上、２００，０００以下である。
【００１１】
本発明に係る熱硬化性樹脂材料の別の特定の局面では、上記変性フェノキシ樹脂は、下記式（１）で表される。
【００１２】
【化１】
0005727325.tif 000002
【００１３】
上記式（１）中、複数のＸはそれぞれ、単結合又は炭素数１〜２０の２価の炭化水素基を表し、複数のＲはそれぞれ、水素原子、ハロゲン原子又は炭素数１〜２０の炭化水素基を表し、複数のＲｘの内の少なくとも一つはシリル基を表し、シリル基ではないＲｘは水素原子を表し、ｎは、変性フェノキシ樹脂の重量平均分子量が２００，０００以下となる整数を表す。
【００１４】
本発明に係る熱硬化性樹脂材料の他の特定の局面では、上記シリル基は、炭素数１〜２０の炭化水素基を有する。
【００１５】
本発明に係る熱硬化性樹脂材料の他の特定の局面では、上記シリル基は、トリメチルシリル基である。
【００１６】
本発明に係る熱硬化性樹脂材料のさらに他の特定の局面では、上記硬化剤はシアネートエステル化合物である。
【００１７】
本発明に係る熱硬化性樹脂材料の別の特定の局面では、シリカがさらに含まれている。
【００１８】
本発明に係る熱硬化性樹脂材料は、フィルム状に成形されたＢステージフィルムであることが好ましい。
【００１９】
本発明に係る熱硬化性樹脂材料は、粗化処理又はデスミア処理される硬化物を得るために用いられる熱硬化性樹脂材料であることが好ましい。
【００２０】
本発明に係る多層基板は、回路基板と、該回路基板の表面上に配置された硬化物層とを備え、上記硬化物層が、本発明に従って構成された熱硬化性樹脂材料を硬化させることにより形成されている。
【発明の効果】
【００２１】
本発明に係る熱硬化性樹脂材料は、熱硬化性樹脂と、フェノキシ樹脂の水酸基における水素原子の少なくとも一部をシリル基で置換することにより得られる変性フェノキシ樹脂と、硬化剤とを含むので、硬化物の電気特性が良好である。
【図面の簡単な説明】
【００２２】
【図１】図１は、本発明の一実施形態に係る熱硬化性樹脂材料を用いた多層基板を模式的に示す部分切欠正面断面図である。
【発明を実施するための形態】
【００２３】
以下、本発明の詳細を説明する。
【００２４】
（変性フェノキシ樹脂を含む熱硬化性樹脂材料）
本発明に係る熱硬化性樹脂材料は、熱硬化性樹脂と、フェノキシ樹脂の水酸基における水素原子の少なくとも一部をシリル基で置換することにより得られる変性フェノキシ樹脂と、硬化剤とを含む。シリル基で置換する前の上記フェノキシ樹脂は、変性前フェノキシ樹脂である。本明細書では、フェノキシ樹脂の水酸基の少なくとも一部をシリル化することにより得られる化合物を、変性フェノキシ樹脂と呼ぶ。
【００２５】
上記組成の採用により、熱硬化性樹脂材料の硬化物の電気特性を良好にすることができる。特に、誘電率を低く、かつ誘電正接を低くすることができる。さらに、上記組成の採用により、上記熱硬化性樹脂材料の硬化物の熱による寸法変化を小さくすることもできる。
【００２６】
上記熱硬化性樹脂材料は、充填剤を含むことが好ましく、無機充填剤を含むことがより好ましく、シリカを含むことが更に好ましい。上記熱硬化性樹脂と上記変性フェノキシ樹脂と上記硬化剤とを含む熱硬化性樹脂材料において、シリカなどの充填剤を多く配合することにより、硬化物の熱による寸法変化をより一層小さくすることができ、すなわち線膨張率を低くすることができる。
【００２７】
熱硬化性樹脂と硬化剤と充填剤とを含む樹脂組成物において、溶剤を多く配合すると、樹脂組成物の粘度が低くなり、樹脂組成物を塗工したときに外観不良が発生しやすくなることがある。また、１０μｍ以上の厚みに樹脂組成物を塗工することが困難である。これに対して、上記樹脂組成物がフェノキシ樹脂成分をさらに含むことにより、樹脂組成物の粘度が高くなり、樹脂組成物の製膜性及び塗工性が高くなり、更に樹脂組成物を塗工した時に外観不良が生じ難くなる。また、１０μｍ以上の厚みに樹脂組成物を塗工することが容易になる。
【００２８】
また、熱硬化性樹脂と硬化剤と充填剤とを含むＢステージフィルムにおいて、熱硬化性樹脂及び硬化剤の内の一方又は双方の重量平均分子量が１０００以下であると、Ｂステージフィルムの溶融粘度が低くなる。このため、基板上にＢステージフィルムをラミネートしたときに、充填剤が不均一に存在しやすくなる。さらに、溶融粘度が低いと、硬化過程で、意図しない領域にＢステージフィルムが濡れ拡がることがある。これに対して、熱硬化性樹脂と硬化剤と充填剤とを含むＢステージフィルムであって、熱硬化性樹脂及び硬化剤の内の一方又は双方の重量平均分子量が１０００以下であるＢステージフィルムが、フェノキシ樹脂成分をさらに含むことにより、Ｂステージフィルムの溶融粘度が高くなる。この結果、基板上にＢステージフィルムをラミネートしたときに、充填剤を均一に存在させることができる。さらに、硬化過程で、Ｂステージフィルムが意図しない領域に濡れ拡がるのを抑制できる。
【００２９】
フェノキシ樹脂成分は、Ｂステージフィルムの溶融粘度を高くし、硬化物中での充填剤の分散性を高める役割を果たす。熱硬化性樹脂及び硬化剤の内の一方又は双方の重量平均分子量が１０００以下ではない場合にも、フェノキシ樹脂成分は、Ｂステージフィルムの溶融粘度を高くし、硬化物中での充填剤の分散性を高める役割を果たす。
【００３０】
また、熱硬化性樹脂と硬化剤と充填剤とを含むＢステージフィルムがフェノキシ樹脂成分などの高分子成分を含まない場合には、溶融粘度によらず、基板上にＢステージフィルムをラミネートして、Ｂステージフィルムを硬化させたときに、硬化物の外観が悪くなりやすい。これに対して、熱硬化性樹脂と硬化剤と充填剤とを含む樹脂組成物がフェノキシ樹脂成分を含む場合には、硬化物の外観が良好になる。
【００３１】
上記のように、フェノキシ樹脂成分の使用には、多くの利点がある。本発明においては、フェノキシ樹脂成分の中でも、フェノキシ樹脂の水酸基における水素原子の少なくとも一部をシリル基で置換することにより得られる変性フェノキシ樹脂を用いることで、上記多くの利点に加え、熱硬化性樹脂材料の硬化物の電気特性を高めることができるという利点も得られる。
【００３２】
本発明に係る熱硬化性樹脂材料は、ペースト状であってもよく、フィルム状であってもよい。本発明に係る熱硬化性樹脂材料は、樹脂組成物であってもよく、該樹脂組成物がフィルム状に成形されたＢステージフィルムであってもよい。本発明に係る熱硬化性樹脂材料は、フィルム状に成形されたＢステージフィルムであることが好ましい。
【００３３】
また、本発明に係る熱硬化性樹脂材料は、粗化処理又はデスミア処理される硬化物を得るために用いられる熱硬化性樹脂材料であることが好ましい。
【００３４】
以下、本発明に係る熱硬化性樹脂材料に含まれている上記熱硬化性樹脂、上記硬化剤及び上記変性フェノキシ樹脂並びに含まれることが好ましい上記充填剤などの詳細を説明する。
【００３５】
［熱硬化性樹脂］
本発明に係る熱硬化性樹脂材料に含まれている熱硬化性樹脂は特に限定されない。該熱硬化性樹脂は、エポキシ樹脂であることが好ましい。上記熱硬化性樹脂は１種のみが用いられてもよく、２種以上が併用されてもよい。
【００３６】
上記エポキシ樹脂は特に限定されない。該エポキシ樹脂として、従来公知のエポキシ樹脂を使用可能である。該エポキシ樹脂は、少なくとも１個のエポキシ基を有する有機化合物をいう。エポキシ樹脂は、１種のみが用いられてもよく、２種以上が併用されてもよい。
【００３７】
上記エポキシ樹脂としては、ビスフェノールＡ型エポキシ樹脂、ビスフェノールＦ型エポキシ樹脂、ビスフェノールＳ型エポキシ樹脂、フェノールノボラック型エポキシ樹脂、ビフェニルノボラック型エポキシ樹脂、ビフェノール型エポキシ樹脂、ナフタレン型エポキシ樹脂、フルオレン型エポキシ樹脂、フェノールアラルキル型エポキシ樹脂、ナフトールアラルキル型エポキシ樹脂、ジシクロペンタジエン型エポキシ樹脂、アントラセン型エポキシ樹脂、アダマンタン骨格を有するエポキシ樹脂、トリシクロデカン骨格を有するエポキシ樹脂、及びトリアジン核を骨格に有するエポキシ樹脂等が挙げられる。
【００３８】
粗化処理又はデスミア処理された硬化物の表面の表面粗さをより一層小さくする観点からは、上記エポキシ樹脂のエポキシ当量は好ましくは９０以上、より好ましくは１００以上、好ましくは１０００以下、より好ましくは８００以下である。
【００３９】
上記エポキシ樹脂の重量平均分子量は１０００以下であることが好ましい。この場合には、熱硬化性樹脂材料における充填剤の含有量を多くすることができる。さらに、充填剤の含有量が多くても、流動性が高い熱硬化性樹脂材料である樹脂組成物を得ることができる。一方で、重量平均分子量が１０００以下であるエポキシ樹脂と、上記変性フェノキシ樹脂との併用により、熱硬化性樹脂材料であるＢステージフィルムの溶融粘度の低下を抑制できる。このため、Ｂステージフィルムを基板上にラミネートした場合に、充填剤を均一に存在させることができる。
【００４０】
［硬化剤］
上記熱硬化性樹脂材料に含まれている硬化剤は特に限定されない。該硬化剤として、従来公知の硬化剤を使用可能である。硬化剤は１種のみが用いられてもよく、２種以上が併用されてもよい。
【００４１】
上記硬化剤としては、シアネートエステル化合物（シアネートエステル硬化剤）、フェノール化合物（フェノール硬化剤）、アミン化合物（アミン硬化剤）、チオール化合物（チオール硬化剤）、イミダゾール化合物、ホスフィン化合物、酸無水物、活性エステル化合物及びジシアンジアミド等が挙げられる。なかでも、熱による寸法変化がより一層小さい硬化物を得る観点からは、上記硬化剤は、シアネートエステル化合物又はフェノール化合物であることが好ましい。上記硬化剤は、シアネートエステル化合物であることが好ましく、フェノール化合物であることも好ましい。上記硬化剤は、上記エポキシ樹脂のエポキシ基と反応可能な官能基を有することが好ましい。
【００４２】
粗化処理又はデスミア処理された表面の表面粗さをより一層小さくし、かつ硬化物と金属層との接着強度をより一層高くする観点からは、上記硬化剤は、シアネートエステル化合物、フェノール化合物又は活性エステル化合物であることが好ましい。さらに、硬化剤により一層良好な絶縁信頼性を付与する観点からは、上記硬化剤は、シアネートエステル化合物であることがより好ましい。
【００４３】
シアネートエステル硬化剤（シアネートエステル化合物）の使用により、熱による寸法変化がより一層小さい硬化物を得ることができる。また、シアネートエステル硬化剤の使用により、硬化物に良好な絶縁信頼性を付与できる。また、上記シアネートエステル硬化剤の使用により、充填剤の含有量が多いＢステージフィルムのハンドリング性を良好にすることができ、硬化物のガラス転移温度をより一層高くすることができる。上記シアネートエステル硬化剤は特に限定されない。該シアネートエステル硬化剤として、従来公知のシアネートエステル硬化剤を使用可能である。上記シアネートエステル硬化剤は、上記エポキシ樹脂のエポキシ基と反応可能な官能基を有することが好ましい。上記シアネートエステル硬化剤は、１種のみが用いられてもよく、２種以上が併用されてもよい。
【００４４】
上記シアネートエステル硬化剤としては、ノボラック型シアネート樹脂及びビスフェノール型シアネート樹脂等が挙げられる。上記ビスフェノール型シアネート樹脂としては、ビスフェノールＡ型シアネート樹脂、ビスフェノールＥ型シアネート樹脂及びテトラメチルビスフェノールＦ型シアネート樹脂等が挙げられる。
【００４５】
上記シアネートエステル硬化剤の市販品としては、フェノールノボラック型シアネート樹脂（ロンザジャパン社製「ＰＴ−３０」及び「ＰＴ−６０」）、並びにビスフェノールＡジシアネートがトリアジン化され、三量体とされたプレポリマー（ロンザジャパン社製「ＢＡ２３０」、「ＢＡ２００」及び「ＢＡ３０００」）等が挙げられる。
【００４６】
粗化処理又はデスミア処理された硬化物の表面粗さをより一層小さくし、かつ硬化物の表面により一層微細な配線を形成し、かつ硬化剤により良好な絶縁信頼性を付与する観点からは、上記硬化剤は、当量（シアネートエステル基当量）が２５０以下である硬化剤を含むことが好ましい。
【００４７】
上記硬化剤の重量平均分子量は、３，０００以下であることが好ましい。この場合には、熱硬化性樹脂材料における充填剤の含有量を多くすることができ、充填剤の含有量が多くても、流動性が高い熱硬化性樹脂材料である樹脂組成物を得ることができる。一方で、重量平均分子量が３，０００以下である硬化剤と上記変性フェノキシ樹脂との併用により、熱硬化性樹脂材料であるＢステージフィルムの溶融粘度の低下を抑制できる。このため、Ｂステージフィルムを基板上にラミネートした場合に、充填剤を均一に存在させることができる。
【００４８】
上記熱硬化性樹脂材料に含まれている上記充填剤を除く全固形分（以下、上記全固形分Ｂと略記することがある）１００重量％中、上記熱硬化性樹脂と上記硬化剤との合計の含有量は、好ましくは７５重量％以上、より好ましくは８０重量％以上、好ましくは９９．９重量％以下、より好ましくは９９重量％以下、更に好ましくは９７重量％以下である。
【００４９】
上記熱硬化性樹脂と上記硬化剤との合計の含有量が上記下限以上及び上記上限以下であると、より一層良好な硬化物が得られ、溶融粘度を調整することができるために充填剤の分散性が良好になり、かつ硬化過程で、意図しない領域にＢステージフィルムが濡れ拡がることを防止できる。さらに、硬化物の熱による寸法変化をより一層抑制できる。また、上記熱硬化性樹脂と上記硬化剤との合計の含有量が上記下限未満であると、樹脂組成物又はＢステージフィルムの回路基板の穴又は凹凸に対する埋め込みが困難になり、さらに充填剤が不均一に存在しやすくなる傾向がある。また、上記熱硬化性樹脂と上記硬化剤との合計の含有量が上記上限を超えると、溶融粘度が低くなりすぎて硬化過程で、意図しない領域にＢステージフィルムが濡れ拡がりやすくなる場合がある。「全固形分Ｂ」とは、熱硬化性樹脂と硬化剤と変性フェノキシ樹脂と必要に応じて配合される他の固形分との総和をいう。全固形分Ｂには、充填剤は含まれない。「固形分」とは、不揮発成分であり、成形又は加熱時に揮発しない成分をいう。
【００５０】
熱硬化性樹脂と硬化剤との配合比は特に限定されない。熱硬化性樹脂と硬化剤との配合比は、熱硬化性樹脂と硬化剤との種類により適宜決定される。
【００５１】
［充填剤］
硬化物の熱による寸法変化をより一層小さくする観点からは、上記熱硬化性樹脂材料は、充填剤を含むことが好ましい。また、充填剤の使用により、粗化処理又はデスミア処理された硬化物の表面粗さを小さくすることができる。上記充填剤としては、無機充填剤、有機充填剤及び有機無機複合充填剤等が挙げられる。なかでも、無機充填剤が好ましい。上記充填剤は、１種のみが用いられてもよく、２種以上が併用されてもよい。
【００５２】
上記無機充填剤は特に限定されない。該無機充填剤として、従来公知の無機充填剤を使用可能である。上記無機充填剤としては、シリカ、タルク、クレイ、マイカ、ハイドロタルサイト、アルミナ、酸化マグネシウム、水酸化アルミニウム、窒化アルミニウム及び窒化ホウ素等が挙げられる。粗化処理又はデスミア処理された予備硬化物の表面粗さを小さくし、かつ硬化物の表面により一層微細な配線を形成し、かつ硬化物により一層良好な絶縁信頼性を付与する観点からは、上記無機充填剤は、シリカ又はアルミナであることが好ましく、シリカであることがより好ましく、溶融シリカであることが更に好ましい。シリカの使用により、硬化物の線膨張率をより一層低くすることができ、かつ粗化処理又はデスミア処理された硬化物の表面の表面粗さを効果的に小さくすることができる。シリカの形状は略球状であることが好ましい。
【００５３】
上記充填剤の平均粒子径は、好ましくは０．１μｍ以上、好ましくは２０μｍ以下、より好ましくは１μｍ以下である。上記充填剤の平均粒子径として、５０％となるメディアン径（ｄ５０）の値が採用される。上記平均粒子径は、レーザー回折散乱方式の粒度分布測定装置を用いて測定できる。
【００５４】
上記充填剤は、表面処理されていることが好ましく、カップリング剤により表面処理されていることがより好ましい。これにより、粗化処理又はデスミア処理された硬化物の表面粗さをより一層小さくすることができ、かつ硬化物の表面により一層微細な配線を形成することができ、かつ硬化物により良好な配線間絶縁信頼性及び層間絶縁信頼性を付与することができる。
【００５５】
上記カップリング剤としては特に限定されず、シランカップリング剤、チタネートカップリング剤及びアルミニウムカップリング剤等が挙げられる。上記シランカップリング剤としては、アミノシラン、イミダゾールシラン及びエポキシシラン等が挙げられる。
【００５６】
上記充填剤の含有量は特に限定されない。上記熱硬化性樹脂材料に含まれている全固形分（以下、全固形分Ａと略記することがある）１００重量％中、上記充填剤の含有量は好ましくは５０重量％以上、好ましくは８５重量％以下、より好ましくは８０重量％以下である。上記充填剤の含有量が上記下限以上及び上記上限以下であると、粗化処理又はデスミア処理された硬化物の表面の表面粗さがより一層小さくなり、かつ硬化物の表面により一層微細な配線を形成可能であるとともに、この充填剤量であれば金属銅並に硬化物の熱線膨張係数を低くすることも可能である。「全固形分Ａ」とは、熱硬化性樹脂と硬化剤と変性フェノキシ樹脂と充填剤と必要に応じて配合される固形分との総和をいう。「固形分」とは、不揮発成分であり、成形又は加熱時に揮発しない成分をいう。
【００５７】
［変性フェノキシ樹脂］
上記変性フェノキシ樹脂は、フェノキシ樹脂の水酸基における水素原子の少なくとも一部を、シリル基で置換することにより得られる。該変性フェノキシ樹脂の使用により、水酸基における水素原子が全くシリル基で置換されていないフェノキシ樹脂を用いた場合と比べて、変性フェノキシ樹脂の電気特性がかなり良好になり、更に熱硬化性樹脂材料の硬化物の電気特性がかなり良好になる。さらに、上記変性フェノキシ樹脂の使用により、溶融粘度を調整することができるために充填剤の分散性を良好にすることができ、かつ硬化過程で、意図しない領域にＢステージフィルムが濡れ拡がることを防止できる。また、変性フェノキシ樹脂の添加量を所定の範囲内にすることで、樹脂組成物又はＢステージフィルムの回路基板の穴又は凹凸に対する埋め込み性の悪化や、充填剤の不均一化を生じ難くすることができる。上記変性フェノキシ樹脂は１種のみが用いられてもよく、２種以上が併用されてもよい。
【００５８】
シリル化により、上記シリル基を導入できる。上記シリル基は、珪素原子に３つの官能基が結合した基である。上記シリル基は、Ｒ１Ｒ２Ｒ３Ｓｉ基であり、すなわち下記式（２）で表される。該シリル基のＲ１、Ｒ２及びＲ３はそれぞれ、水素原子、ハロゲン原子又は炭素数１〜２０の炭化水素基を表すことが好ましい。中でも、炭素数１〜２０の炭化水素基がより好ましく、炭素数１〜５のアルキル基が更に好ましい。
【００５９】
【化２】
0005727325.tif 000003
【００６０】
上記式（２）中、Ｒ１、Ｒ２及びＲ３はそれぞれ、水素原子、ハロゲン原子又は炭素数１〜２０の炭化水素基を表す。上記式（２）中の＊は、酸素原子に対する結合部位を表す。
【００６１】
電気特性をより一層良好にする観点からは、上記シリル基は、炭素数１〜２０の炭化水素基を有することが好ましく、炭素数１〜５の炭化水素基を有することが好ましい。電気特性をより一層良好にする観点からは、上記シリル基は、トリメチルシリル基であることが好ましい。
【００６２】
上記シリル化の方法としては、特に限定されず、従来公知の方法を使用可能である。上記シリル基で置換するために用いる化合物としては、ハロゲン化シラン、アルコキシシラン、シラザン、Ｎ，Ｏ−ビス（トリメチルシリル）トリフロロアセトアミド及びＮ，Ｎ’−ビス（トリメチルシリル）ウレア等が挙げられる。電気特性をより一層良好にする観点からは、上記シリル基で置換するために用いる化合物は、ハロゲン化シラン、アルコキシシラン、シラザン、Ｎ，Ｏ−ビス（トリメチルシリル）トリフロロアセトアミド又はＮ，Ｎ’−ビス（トリメチルシリル）ウレアであることが好ましい。
【００６３】
上記ハロゲン化シランとしては、トリメチルシリルクロライド、トリエチルシリルクロライド、及びｔ−ブチルジメチルシリルクロライド等が挙げられる。
【００６４】
上記アルコキシシランとしては、メチルトリメトキシシラン、エチルトリメトキシシラン及びｔ−ブチルトリメトキシシラン等が挙げられる。
【００６５】
上記シラザンとしては、ヘキサメチルジシラザン等が挙げられる。
【００６６】
シリル化する前の上記フェノキシ樹脂は特に限定されない。該フェノキシ樹脂として、従来公知のフェノキシ樹脂を使用可能である。上記フェノキシ樹脂としては、例えば、ビスフェノールＡ型の骨格、ビスフェノールＦ型の骨格、ビスフェノールＳ型の骨格、ビフェニル骨格、ノボラック骨格、及びナフタレン骨格などの骨格を有するフェノキシ樹脂等が挙げられる。
【００６７】
上記フェノキシ樹脂の具体例としては、例えば、東都化成社製の「ＹＰ５０」、「ＹＰ５５」及び「ＹＰ７０」、並びに三菱化学社製の「１２５６Ｂ４０」、「４２５０」、「４２５６Ｈ４０」、「４２７５」、「ＹＸ６９５４ＢＨ３０」、「ＹＸ８１００ＢＨ３０」、「ＹＬ７６００ＤＭＡｃＨ２５」及び「ＹＬ７２１３ＢＨ３０」などが挙げられる。
【００６８】
硬化物の表面を粗化処理した後に、金属層を形成するためにめっき処理した場合に、硬化物と金属層との接着強度を高めることができるので、上記フェノキシ樹脂（変性前）及び上記変性フェノキシ樹脂は、ビフェニル骨格を有することが好ましく、ビフェノール骨格を有することがより好ましい。
【００６９】
電気特性をより一層高める観点からは、フェノキシ樹脂の水酸基における水素原子の数の０．１％以上がシリル基で置換されていることが好ましく、１％以上がシリル基で置換されていることがより好ましい。電気特性をさらに一層高める観点からは、フェノキシ樹脂の水酸基における水素原子の数の５％以上がシリル基で置換されている変性フェノキシ樹脂がより好ましい。水酸基における水素原子の数の１００％がシリル基で置換されていてもよい。
【００７０】
上記変性フェノキシ樹脂の重量平均分子量は好ましくは５，０００以上、好ましくは２００，０００以下である。上記変性フェノキシ樹脂の重量平均分子量が上記下限以上及び上記上限以下であると、硬化物の成形性及び機械的強度がより一層高くなる。
【００７１】
下記式（１１）に、フェノキシ樹脂（変性前）の水酸基における水素原子をシリル基で置換する前の代表的なフェノキシ樹脂の一例を示す。なお、下記式（１１）において、複数のＸは同一であってもよく、異なっていてもよい。
【００７２】
【化３】
0005727325.tif 000004
【００７３】
下記式（１）に、上記フェノキシ樹脂（変性前）の水酸基における水素原子の少なくとも一部をシリル基で置換することにより得られる変性フェノキシ樹脂の一例を示す。電気特性をより一層良好にする観点からは、上記変性フェノキシ樹脂は、下記式（１）で表される変性フェノキシ樹脂であることが好ましい。
【００７４】
【化４】
0005727325.tif 000005
【００７５】
上記式（１）中、複数のＸはそれぞれ、単結合又は炭素数１〜２０の２価の炭化水素基を表し、複数のＲはそれぞれ、水素原子、ハロゲン原子又は炭素数１〜２０の炭化水素基を表し、複数のＲｘの内の少なくとも一つはシリル基を表し、シリル基ではないＲｘは水素原子を表し、ｎは、変性フェノキシ樹脂の重量平均分子量が２００，０００以下となる整数を表す。複数のＸは同一であってもよく、異なっていてもよい。複数のＲは同一であってもよく、異なっていてもよい。複数のＲａは同一であってもよく、異なっていてもよい。複数のＲａの全個数の内の０．１％以上がシリル基を表すことが好ましく、１％以上がシリル基を表すことがより好ましく、５％以上がシリル基を表すことが更に好ましい。上記式（１）中の上記シリル基は、上記式（２）で表されることが好ましい。
【００７６】
また、水酸基における水素原子の全部をシリル基で置換した場合には、上記式（１）中、複数のＲａはそれぞれ、シリル基を表す。
【００７７】
上記熱硬化性樹脂材料における上記変性フェノキシ樹脂の含有量は特に限定されない。上記全固形分Ｂ１００重量％中、上記変性フェノキシ樹脂の含有量は好ましくは０．１重量％以上、好ましくは４０重量％以下、より好ましくは２０重量％以下である。上記変性フェノキシ樹脂の含有量が上記下限以上であると、硬化物の成形性及び機械的強度がより一層高くなる。上記変性フェノキシ樹脂の含有量が上記上限以下であると、樹脂組成物又はＢステージフィルムの回路基板の穴又は凹凸に対する埋め込み性が良好になる。さらに、上記変性フェノキシ樹脂の含有量が上記下限以上であると、充填剤の含有量が比較的多い場合でも、樹脂組成物又はＢステージフィルムを各種パターンに積層又はラミネートした後の表面の平滑性をより一層高め、各種パターンに積層又はラミネートされた樹脂組成物又はＢステージフィルムが硬化された後の硬化物の表面の平滑性をより一層高めることができる。
【００７８】
［他の成分及び熱硬化性樹脂材料の詳細］
上記熱硬化性樹脂材料は、必要に応じて硬化促進剤を含んでいてもよい。硬化促進剤の使用により、硬化速度をより一層速くすることができる。熱硬化性樹脂材料を速やかに硬化させることで、硬化物の架橋構造を均一にすることができると共に、未反応の官能基数を減らすことができ、結果的に架橋密度を高くすることができる。該硬化促進剤は特に限定されず、従来公知の硬化促進剤を使用可能である。上記硬化促進剤は、１種のみが用いられてもよく、２種以上が併用されてもよい。
【００７９】
上記硬化促進剤としては、例えば、イミダゾール化合物、リン化合物、アミン化合物及び有機金属化合物等が挙げられる。
【００８０】
上記イミダゾール化合物としては、２−ウンデシルイミダゾール、２−ヘプタデシルイミダゾール、２−メチルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１，２−ジメチルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾール、１−シアノエチル−２−ウンデシルイミダゾリウムトリメリテイト、１−シアノエチル−２−フェニルイミダゾリウムトリメリテイト、２，４−ジアミノ−６−［２’−メチルイミダゾリル−（１’）］−エチル−ｓ−トリアジン、２，４−ジアミノ−６−［２’−ウンデシルイミダゾリル−（１’）］−エチル−ｓ−トリアジン、２，４−ジアミノ−６−［２’−エチル−４’−メチルイミダゾリル−（１’）］−エチル−ｓ−トリアジン、２，４−ジアミノ−６−［２’−メチルイミダゾリル−（１’）］−エチル−ｓ−トリアジンイソシアヌル酸付加物、２−フェニルイミダゾールイソシアヌル酸付加物、２−メチルイミダゾールイソシアヌル酸付加物、２−フェニル−４，５−ジヒドロキシメチルイミダゾール及び２−フェニル−４−メチル−５−ジヒドロキシメチルイミダゾール等が挙げられる。
【００８１】
上記リン化合物としては、トリフェニルホスフィン等が挙げられる。
【００８２】
上記アミン化合物としては、ジエチルアミン、トリエチルアミン、ジエチレンテトラミン、トリエチレンテトラミン及び４，４−ジメチルアミノピリジン等が挙げられる。
【００８３】
上記有機金属化合物としては、ナフテン酸亜鉛、ナフテン酸コバルト、オクチル酸スズ、オクチル酸コバルト、ビスアセチルアセトナートコバルト（ＩＩ）及びトリスアセチルアセトナートコバルト（ＩＩＩ）等が挙げられる。
【００８４】
硬化物の絶縁信頼性を高める観点からは、上記硬化促進剤は、イミダゾール化合物であることが特に好ましい。硬化物の絶縁信頼性を高める観点からは、上記硬化促進剤は、有機金属化合物を含まないことが好ましい。
【００８５】
上記硬化促進剤の含有量は特に限定されない。熱硬化性樹脂材料を効率的に硬化させる観点からは、上記全固形分Ｂ１００重量％中、上記硬化促進剤の含有量は好ましくは０．０１重量％以上、好ましくは３重量％以下である。
【００８６】
耐衝撃性、耐熱性、樹脂の相溶性及び作業性等の改善を目的として、熱硬化性樹脂材料には、カップリング剤、着色剤、酸化防止剤、紫外線劣化防止剤、消泡剤、増粘剤、揺変性付与剤及び上述した樹脂以外の他の樹脂等を添加してもよい。
【００８７】
上記カップリング剤としては、シランカップリング剤、チタンカップリング剤及びアルミニウムカップリング剤等が挙げられる。上記シランカップリング剤としては、ビニルシラン、アミノシラン、イミダゾールシラン及びエポキシシラン等が挙げられる。
【００８８】
上記他の樹脂としては、ポリビニルアセタール樹脂、ポリフェニレンエーテル樹脂、ジビニルベンジルエーテル樹脂、ポリアリレート樹脂、ジアリルフタレート樹脂、ポリイミド樹脂、ベンゾオキサジン樹脂、ベンゾオキサゾール樹脂、ビスマレイミド樹脂及びアクリレート樹脂等が挙げられる。
【００８９】
（Ｂステージフィルムである熱硬化性樹脂材料）
上記樹脂組成物をフィルム状に成形する方法としては、例えば、押出機を用いて、樹脂組成物を溶融混練し、押出した後、Ｔダイ又はサーキュラーダイ等により、フィルム状に成形する押出成形法、樹脂組成物を有機溶剤等の溶剤に溶解又は分散させた後、キャスティングしてフィルム状に成形するキャスティング成形法、並びに従来公知のその他のフィルム成形法等が挙げられる。なかでも、薄型化を進めることができるので、押出成形法又はキャスティング成形法が好ましい。フィルムにはシートが含まれる。
【００９０】
上記樹脂組成物をフィルム状に成形し、熱による硬化が進行し過ぎない程度に、例えば９０〜２００℃で１０〜１８０分間加熱乾燥させることにより、Ｂステージフィルムを得ることができる。
【００９１】
上述のような乾燥工程により得ることができるフィルム状の樹脂組成物をＢステージフィルムと称する。
【００９２】
上記Ｂステージフィルムは、半硬化状態にある半硬化物である。半硬化物は、完全に硬化しておらず、硬化がさらに進行され得る。
【００９３】
上記樹脂組成物は、基材と、該基材の一方の表面に積層されたＢステージフィルムとを備える積層フィルムを形成するために好適に用いることができる。積層フィルムのＢステージフィルムが、上記樹脂組成物により形成される。
【００９４】
上記積層フィルムの上記基材としては、ポリエチレンテレフタレートフィルム及びポリブチレンテレフタレートフィルムなどのポリエステル樹脂フィルム、ポリエチレンフィルム及びポリプロピレンフィルムなどのオレフィン樹脂フィルム、ポリイミド樹脂フィルム、銅箔及びアルミニウム箔などの金属箔等が挙げられる。上記基材の表面は、必要に応じて、離型処理されていてもよい。
【００９５】
上記熱硬化性樹脂材料を回路の絶縁層として用いる場合、熱硬化性樹脂材料により形成された層の厚さは、回路を形成する導体層の厚さ以上であることが好ましい。上記熱硬化性樹脂材料により形成された層の厚さは、好ましくは５μｍ以上、好ましくは２００μｍ以下である。
【００９６】
（プリント配線板）
上記熱硬化性樹脂材料は、プリント配線板において絶縁層を形成するために好適に用いられる。
【００９７】
上記プリント配線板は、例えば、上記樹脂組成物により形成されたＢステージフィルムを用いて、該Ｂステージフィルムを加熱加圧成形することにより得られる。
【００９８】
上記Ｂステージフィルムに対して、片面又は両面に金属箔を積層できる。上記Ｂステージフィルムと金属箔とを積層する方法は特に限定されず、公知の方法を用いることができる。例えば、平行平板プレス機又はロールラミネーター等の装置を用いて、加熱しながら又は加熱せずに加圧しながら、上記Ｂステージフィルムを金属箔に積層できる。
【００９９】
（銅張り積層板及び多層基板）
上記熱硬化性樹脂材料は、銅張り積層板を得るために好適に用いられる。上記銅張り積層板の一例として、銅箔と、該銅箔の一方の表面に積層されたＢステージフィルムとを備える銅張り積層板が挙げられる。この銅張り積層板のＢステージフィルムが、本発明に係る熱硬化性樹脂材料により形成される。
【０１００】
上記銅張り積層板の上記銅箔の厚さは特に限定されない。上記銅箔の厚さは、１〜５０μｍの範囲内であることが好ましい。また、熱硬化性樹脂材料を硬化させた硬化物層と銅箔との接着強度を高めるために、上記銅箔は微細な凹凸を表面に有することが好ましい。凹凸の形成方法は特に限定されない。上記凹凸の形成方法としては、公知の薬液を用いた処理による形成方法等が挙げられる。
【０１０１】
また、本発明に係る熱硬化性樹脂材料は、多層基板を得るために好適に用いられる。上記多層基板の一例として、回路基板と、該回路基板の表面上に積層された硬化物層とを備える回路基板が挙げられる。この多層基板の硬化物層が、上記熱硬化性樹脂材料を硬化させることにより形成される。上記硬化物層は、回路基板の回路が設けられた表面上に積層されていることが好ましい。上記硬化物層の一部は、上記回路間に埋め込まれていることが好ましい。
【０１０２】
上記多層基板では、上記硬化物層の上記回路基板が積層された表面とは反対側の表面が粗化処理又はデスミア処理されていることが好ましく、粗化処理されていることがより好ましい。
【０１０３】
粗化処理方法は、従来公知の粗化処理方法を用いることができ特に限定されない。上記硬化物層の表面は、粗化処理の前に膨潤処理されていてもよい。
【０１０４】
また、上記多層基板は、上記硬化物層の粗化処理された表面に積層された銅めっき層をさらに備えることが好ましい。
【０１０５】
また、上記多層基板の他の例として、回路基板と、該回路基板の表面上に積層された硬化物層と、該硬化物層の上記回路基板が積層された表面とは反対側の表面に積層された銅箔とを備える回路基板が挙げられる。上記硬化物層及び上記銅箔が、銅箔と該銅箔の一方の表面に積層されたＢステージフィルムとを備える銅張り積層板を用いて、上記Ｂステージフィルムを硬化させることにより形成されていることが好ましい。さらに、上記銅箔はエッチング処理されており、銅回路であることが好ましい。
【０１０６】
上記多層基板の他の例として、回路基板と、該回路基板の表面上に積層された複数の硬化物層とを備える回路基板が挙げられる。上記複数層の硬化物層の内の少なくとも１層がが、上記熱硬化性樹脂材料を硬化させることにより形成される。上記多層基板は、上記熱硬化性樹脂材料を硬化させることにより形成されている上記硬化物層の少なくとも一方の表面に積層されている回路をさらに備えることが好ましい。
【０１０７】
図１に、本発明の一実施形態に係る熱硬化性樹脂材料を用いた多層基板を模式的に部分切欠正面断面図で示す。
【０１０８】
図１に示す多層基板１１では、回路基板１２の上面１２ａに、複数層の硬化物層１３〜１６が積層されている。硬化物層１３〜１６は、絶縁層である。回路基板１２の上面１２ａの一部の領域には、金属層１７が形成されている。複数層の硬化物層１３〜１６のうち、回路基板１２側とは反対の外側の表面に位置する硬化物層１６以外の硬化物層１３〜１５には、上面の一部の領域に金属層１７が形成されている。金属層１７は回路である。回路基板１２と硬化物層１３の間、及び積層された硬化物層１３〜１６の各層間に、金属層１７がそれぞれ配置されている。下方の金属層１７と上方の金属層１７とは、図示しないビアホール接続及びスルーホール接続の内の少なくとも一方により互いに接続されている。
【０１０９】
多層基板１１では、硬化物層１３〜１６が、本発明に係る熱硬化性樹脂材料を硬化させることにより形成されている。本実施形態では、硬化物層１３〜１６の表面が粗化処理又はデスミア処理されているので、硬化物層１３〜１６の表面に図示しない微細な孔が形成されている。また、微細な孔の内部に金属層１７が至っている。また、多層基板１１では、金属層１７の幅方向寸法（Ｌ）と、金属層１７が形成されていない部分の幅方向寸法（Ｓ）とを小さくすることができる。また、多層基板１１では、図示しないビアホール接続及びスルーホール接続で接続されていない上方の金属層と下方の金属層との間に、良好な絶縁信頼性が付与されている。
【０１１０】
（粗化処理及び膨潤処理）
本発明に係る熱硬化性樹脂材料は、粗化処理又はデスミア処理される硬化物を得るために用いられることが好ましい。上記硬化物には、更に硬化が可能な予備硬化物も含まれる。
【０１１１】
本発明に係る熱硬化性樹脂材料を予備硬化させることにより得られた予備硬化物の表面に微細な凹凸を形成するために、予備硬化物は粗化処理されることが好ましい。粗化処理の前に、予備硬化物は膨潤処理されることが好ましい。硬化物は、予備硬化の後、かつ粗化処理される前に、膨潤処理されており、さらに粗化処理の後に硬化されていることが好ましい。ただし、予備硬化物は、必ずしも膨潤処理されなくてもよい。
【０１１２】
上記膨潤処理の方法としては、例えば、エチレングリコールなどを主成分とする化合物の水溶液又は有機溶媒分散溶液などにより、予備硬化物を処理する方法が用いられる。膨潤処理に用いる膨潤液は、一般にｐＨ調整剤などとして、アルカリを含む。膨潤液は、水酸化ナトリウムを含むことが好ましい。具体的には、例えば、上記膨潤処理は、４０重量％エチレングリコール水溶液等を用いて、処理温度３０〜８５℃で１〜３０分間、予備硬化物を処理することにより行なわれる。上記膨潤処理の温度は５０〜８５℃の範囲内であることが好ましい。上記膨潤処理の温度が低すぎると、膨潤処理に長時間を要し、更に硬化物と金属層との粗化接着強度が低くなる傾向がある。
【０１１３】
上記粗化処理には、例えば、マンガン化合物、クロム化合物又は過硫酸化合物などの化学酸化剤等が用いられる。これらの化学酸化剤は、水又は有機溶剤が添加された後、水溶液又は有機溶媒分散溶液として用いられる。粗化処理に用いられる粗化液は、一般にｐＨ調整剤などとしてアルカリを含む。粗化液は、水酸化ナトリウムを含むことが好ましい。
【０１１４】
上記マンガン化合物としては、過マンガン酸カリウム及び過マンガン酸ナトリウム等が挙げられる。上記クロム化合物としては、重クロム酸カリウム及び無水クロム酸カリウム等が挙げられる。上記過硫酸化合物としては、過硫酸ナトリウム、過硫酸カリウム及び過硫酸アンモニウム等が挙げられる。
【０１１５】
上記粗化処理の方法は特に限定されない。上記粗化処理の方法として、例えば、３０〜９０ｇ／Ｌ過マンガン酸又は過マンガン酸塩溶液及び３０〜９０ｇ／Ｌ水酸化ナトリウム溶液を用いて、処理温度３０〜８５℃及び１〜３０分間の条件で、１回又は２回、予備硬化物を処理する方法が好適である。上記粗化処理の温度は５０〜８５℃の範囲内であることが好ましい。
【０１１６】
粗化処理又はデスミア処理された硬化物の表面の算術平均粗さＲａは、５０ｎｍ以上、３５０ｎｍ以下であることが好ましい。この場合には、硬化物と金属層又は配線との接着強度を高くすることができ、更に硬化物層の表面により一層微細な配線を形成することができる。
【０１１７】
（デスミア処理）
また、本発明に係る熱硬化性樹脂材料を予備硬化させることにより得られた予備硬化物又は硬化物に、貫通孔が形成されることがある。上記多層基板などでは、貫通孔として、ビア又はスルーホール等が形成される。例えば、ビアは、ＣＯ２レーザー等のレーザーの照射により形成できる。ビアの直径は特に限定されないが、６０〜８０μｍ程度である。上記貫通孔の形成により、ビア内の底部には、硬化物層に含まれている樹脂成分に由来する樹脂の残渣であるスミアが形成されることが多い。
【０１１８】
上記スミアを除去するために、硬化物層の表面は、デスミア処理されることが好ましい。デスミア処理が粗化処理を兼ねることもある。
【０１１９】
上記デスミア処理には、上記粗化処理と同様に、例えば、マンガン化合物、クロム化合物又は過硫酸化合物などの化学酸化剤等が用いられる。これらの化学酸化剤は、水又は有機溶剤が添加された後、水溶液又は有機溶媒分散溶液として用いられる。デスミア処理に用いられるデスミア処理液は、一般にアルカリを含む。デスミア処理液は、水酸化ナトリウムを含むことが好ましい。
【０１２０】
上記デスミア処理の方法は特に限定されない。上記デスミア処理の方法として、例えば、３０〜９０ｇ／Ｌ過マンガン酸又は過マンガン酸塩溶液及び３０〜９０ｇ／Ｌ水酸化ナトリウム溶液を用いて、処理温度３０〜８５℃及び１〜３０分間の条件で、１回又は２回、予備硬化物又は硬化物を処理する方法が好適である。上記デスミア処理の温度は５０〜８５℃の範囲内であることが好ましい。
【０１２１】
本発明に係る熱硬化性樹脂材料の使用により、デスミア処理された硬化物の表面の表面粗さを十分に小さくすることができる。
【０１２２】
以下、実施例及び比較例を挙げることにより、本発明を具体的に説明する。本発明は、以下の実施例に限定されない。
【０１２３】
実施例及び比較例では、以下に示すフェノキシ樹脂成分を用いた。
【０１２４】
（変性フェノキシ樹脂）
（１）下記の合成例１：フェノキシ樹脂の水酸基における水素原子の一部をシリル基で置換した化合物（Ｘ１）含有液
【０１２５】
（合成例１）
フェノキシ樹脂（三菱化学社製、商品名「ＹＸ６９５４ＢＨ３０」、水酸基当量３２５ｇ／ｅｑ、不揮発成分３０重量％のメチルエチルケトンとシクロヘキサノンとの１：１（重量比）溶液）１００ｇにＮ，Ｏ−ビス（トリメチルシリル）トリフロロアセトアミド２．５ｇ添加し、１００℃で２時間攪拌した。その後、副生成物を除去し、もとの固形分濃度３０重量％になるようにメチルエチルケトンを加え、変性フェノキシ樹脂（Ｘ１）含有液を得た。
【０１２６】
下記のＮＭＲ測定の結果、得られた変性フェノキシ樹脂（Ｘ１）のシリル化率が１５％（水酸基における水素原子の数の１５％がシリル基で置換されている）であることを確認した。得られた変性フェノキシ樹脂（Ｘ１）は、下記式（１Ａ）で表される変性フェノキシ樹脂である。
【０１２７】
【化５】
0005727325.tif 000006
【０１２８】
上記式（１Ａ）中、複数のＲｘの内の少なくとも一つはシリル基を表し、シリル基ではないＲｘは水素原子を表し、ｎは変性フェノキシ樹脂の重量平均分子量が４２，０００となる整数を表す。
【０１２９】
下記のＧＰＣ測定の結果、得られた変性フェノキシ樹脂（Ｘ１）のポリスチレン換算での重量平均分子量は４２，０００であった。
【０１３０】
（２）下記の合成例２：フェノキシ樹脂の水酸基における水素原子の一部をシリル基で置換した変性フェノキシ樹脂（Ｘ２）含有液
【０１３１】
（合成例２）
Ｎ，Ｏ−ビス（トリメチルシリル）トリフロロアセトアミドの添加量を８．５ｇに変更したこと以外は合成例１と同様にして、変性フェノキシ樹脂（Ｘ２）含有液を得た。
【０１３２】
下記のＮＭＲ測定の結果、得られた変性フェノキシ樹脂（Ｘ２）のシリル化率が５０％（水酸基における水素原子の数の５０％がシリル基で置換されている）であることを確認した。下記のＧＰＣ測定の結果、得られた変性フェノキシ樹脂（Ｘ２）のポリスチレン換算での重量平均分子量は４２，０００であった。また、変性フェノキシ樹脂（Ｘ２）は、シリル化率が異なることを除いては、変性フェノキシ樹脂（Ｘ１）と同様の構造を有する。
【０１３３】
（３）下記の合成例３：フェノキシ樹脂の水酸基における水素原子をシリル基で置換した変性フェノキシ樹脂（Ｘ３）含有液
【０１３４】
（合成例３）
Ｎ，Ｏ−ビス（トリメチルシリル）トリフロロアセトアミドの添加量を２０ｇに変更したこと以外は合成例１と同様にして、変性フェノキシ樹脂（Ｘ３）含有液を得た。
【０１３５】
下記のＮＭＲ測定の結果、得られた変性フェノキシ樹脂（Ｘ３）のシリル化率が１００％（水酸基における水素原子の数の１００％がシリル基で置換されている）であることを確認した。下記のＧＰＣ測定の結果、得られた変性フェノキシ樹脂（Ｘ３）のポリスチレン換算での重量平均分子量は４２，０００であった。また、変性フェノキシ樹脂（Ｘ３）は、シリル化率が異なることを除いては、変性フェノキシ樹脂（Ｘ１）と同様の構造を有する。
【０１３６】
ＮＭＲ測定：
ＪＥＯＬ社製ＮＭＲ測定装置「ＥＣＸ−４００」により、２３℃で１Ｈ−ＮＭＲスペクトルを測定した。
【０１３７】
ＧＰＣ（ゲルパーミエーションクロマトグラフィー）測定：
島津製作所製高速液体クロマトグラフシステムを使用し、テトラヒドロフラン（ＴＨＦ）を展開媒として、カラム温度４０℃、流速１．０ｍｌ／分で測定を行った。検出器として「ＳＰＤ−１０Ａ」を用い、カラムはＳｈｏｄｅｘ製「ＫＦ−８０４Ｌ」（排除限界分子量４００，０００）を２本直列につないで使用した。標準ポリスチレンとして、東ソー製「ＴＳＫスタンダードポリスチレン」を用い、重量平均分子量Ｍｗ＝３５４，０００、１８９，０００、９８，９００、３７，２００、１７，１００、９，８３０、５，８７０、２，５００、１，０５０、５００のものを使用して較正曲線を作成し、分子量の計算を行った。
【０１３８】
（フェノキシ樹脂）
フェノキシ樹脂含有液（三菱化学社製、商品名「ＹＸ６９５４ＢＨ３０」、水酸基当量３２５ｇ／ｅｑ、不揮発成分３０重量％のメチルエチルケトンとシクロヘキサノンとの１：１（重量比）溶液）
【０１３９】
（フェノキシ樹脂成分の電気特性（誘電率及び誘電正接）の評価）
上述した変性フェノキシ樹脂（Ｘ１），（Ｘ２），（Ｘ３）及びフェノキシ樹脂含有液（三菱化学社製、商品名「ＹＸ６９５４ＢＨ３０」）中のフェノキシ樹脂を用いて、アプリケーターを用いて、ＰＥＴフィルム（東レ社製「ＸＧ２８４」、厚み２５μｍ）の離型処理面上に得られた樹脂組成物ワニスを塗工した後、１９０℃のギアオーブン内で９０分間乾燥し、溶剤を揮発させた。このようにして、ＰＥＴフィルム上に、厚さが２０μｍであるシート状の評価サンプルを得た。
【０１４０】
誘電率測定装置（ヒューレットパッカード社製、商品名「８５１０Ｃ」）を用いて空洞共振法により、得られた評価サンプルの２５℃、１ＧＨｚにおける誘電率及び誘電正接を測定した。
【０１４１】
結果を下記の表１に示す。また、下記の表１に重量平均分子量も示した。
【０１４２】
【表１】
0005727325.tif 000007
【０１４３】
また、実施例及び比較例では、フェノキシ樹脂成分以外に、以下に示す材料を用いた。
【０１４４】
（硬化剤）
シアネートエステル硬化剤（ロンザジャパン社製「ＢＡ−２３０Ｓ」）
（エポキシ樹脂）
ジシクロペンタジエン型エポキシ樹脂（ＤＩＣ社製「ＨＰ−７２００」）
ビスフェノールＦ型エポキシ樹脂（ＤＩＣ社製「８３０−Ｓ」）
（充填剤）
シリカ含有スラリー（アドマテックス社製「ＳＣ２０５０−ＭＴＦ」）
（硬化促進剤）
イミダゾール化合物（２−エチル−４−メチルイミダゾール、四国化成工業社製「２Ｐ４ＥＺ」）
【０１４５】
（実施例１）
シアネートエステル硬化剤（ロンザジャパン社製「ＢＡ−２３０Ｓ」）９．１重量部と、ジシクロペンタジエン型エポキシ樹脂（ＤＩＣ社製「ＨＰ−７２００」１２．２重量部と、ビスフェノールＦ型エポキシ樹脂（ＤＩＣ社製「８３０−Ｓ」）１２．２重量部と、合成例１で得られた変性フェノキシ樹脂（Ｘ１）含有液６．０重量部と、シリカ含有スラリー（アドマテックス社製「ＳＣ２０５０−ＭＴＦ」）６０重量部と、イミダゾール化合物（四国化成社製「２Ｐ４ＥＺ」）０．５重量部とを混合し、均一な溶液となるまで常温で攪拌し、樹脂組成物ワニスを得た。
【０１４６】
アプリケーターを用いて、ＰＥＴフィルム（東レ社製「ＸＧ２８４」、厚み２５μｍ）の離型処理面上に得られた樹脂組成物ワニスを塗工した後、１００℃のギアオーブン内で２分間乾燥し、溶剤を揮発させた。このようにして、ＰＥＴフィルム上に、厚さが４０μｍであり、溶剤の残量が１．０重量％以上、１．５重量％以下であるシート状の成形体を得た。
【０１４７】
（実施例２，３及び比較例１）
使用した材料の種類及び配合量（重量部）を下記の表２に示すように変更したこと以外は実施例１と同様にして、樹脂組成物及びシート状の成形体を作製した。
【０１４８】
（硬化物性の評価）
（１）ガラス転移温度
得られた直後（保管前）のシート状の成形体をＰＥＴフィルム上で、１７０℃で３０分間硬化させ、更に１９０℃で９０分硬化させ、硬化体を得た。得られた上記硬化体を５ｍｍ×３ｍｍの平面形状に裁断した。粘弾性スペクトロレオメーター（品番「ＲＳＡ−ＩＩ」、レオメトリック・サイエンティフィックエフ・イー社製）を用いて、昇温速度５℃／分の条件で、３０から２５０℃まで裁断された硬化体の損失率ｔａｎδを測定し、損失率ｔａｎδが最大値になる温度（ガラス転移温度Ｔｇ）を求めた。
【０１４９】
（２）熱線膨張係数
得られた直後（保管前）のシート状の成形体をＰＥＴフィルム上で、１７０℃で３０分間硬化させ、更に１９０℃で９０分硬化させ、硬化体を得た。得られた硬化体を、３ｍｍ×２５ｍｍの大きさに裁断した。線膨張率計（セイコーインスツルメンツ社製「ＴＭＡ／ＳＳ１２０Ｃ」）を用いて、引張り荷重３．３×１０−２Ｎ、昇温速度５℃／分の条件で、裁断された硬化体の２５〜１５０℃における平均線膨張率を測定した。熱線膨張係数を下記の基準で判定した。
【０１５０】
［熱線膨張係数の判定基準］
○：平均線膨張率が３５ｐｐｍ／℃以下
×：平均線膨張率が３５ｐｐｍ／℃を超える
【０１５１】
（３）電気特性（誘電率及び誘電正接）
得られた直後（保管前）のシート状の成形体をＰＥＴフィルム上で、１７０℃で３０分間硬化させ、更に１９０℃で９０分硬化させ、硬化体を得た。得られた上記硬化体を１５０ｍｍ×２ｍｍの大きさに裁断した。誘電率測定装置（ヒューレットパッカード社製、商品名「８５１０Ｃ」）を用いて空洞共振法により、裁断された硬化体の２５℃、１ＧＨｚにおける誘電率及び誘電正接を測定した。
【０１５２】
（４）破断伸び率
得られた直後（保管前）のシート状の成形体をＰＥＴフィルム上で、１７０℃で３０分間硬化させ、更に１９０℃で９０分硬化させ、硬化体を得た。得られた上記硬化体をＰＥＴフィルムから剥離し、１０ｍｍ×８０ｍｍの大きさに裁断し、厚み４０μｍの試験サンプルを得た。引張試験機（商品名「テンシロン」、オリエンテック社製）を用いて、チャック間距離６０ｍｍ、クロスヘッド速度５ｍｍ／分の条件で引張試験を行い、破断伸び率（％）を測定した。
【０１５３】
結果を下記の表２に示す。
【０１５４】
【表２】
0005727325.tif 000008
【符号の説明】
【０１５５】
１１…多層基板
１２…回路基板
１２ａ…上面
１３〜１６…硬化物層
１７…金属層
【図１】
0005727325.tif 000011